(57)【要約】【課題】粉体流動性、作業性及び粉末成形時における脱型性に優れる粉末成形用パウダー及び該パウダーを粉末成形してなる粉末成形体を提供すること。【解決手段】下記成分（Ｉ）１００重量部と、下記成分（ＩＩ）０．１〜１０重量部と、下記成分（ＩＩＩ）０．０１〜１０重量部とをドライブレンドしてなる粉末成形用パウダー。（Ｉ）：平均粒径が３０〜１０００μｍであり、ＪＩＳ  Ｋ−７２１０（１９７６）に従い、荷重２１．１８Ｎ、温度２３０℃で測定されるメルトフローレートが、１０〜２００ｇ／１０分である熱可塑性エラストマーパウダー（ＩＩ）：平均粒径が０．０１〜２０μｍであり、ガラス転移温度が６０〜２００℃である熱可塑性樹脂粉体（ＩＩＩ）：１次粒径が０．１〜１０μｍである無機粉体【選択図】    なし【特許請求の範囲】
【請求項１】
下記成分（Ｉ）１００重量部と、下記成分（ＩＩ）０．１〜１０重量部と、下記成分（ＩＩＩ）０．０１〜１０重量部とをドライブレンドしてなる粉末成形用パウダー。
（Ｉ）：平均粒径が３０〜１０００μｍであり、ＪＩＳ  Ｋ−７２１０（１９７６）に従い、荷重２１．１８Ｎ、温度２３０℃で測定されるメルトフローレートが、１０〜２００ｇ／１０分である熱可塑性エラストマーパウダー
（ＩＩ）：平均粒径が０．０１〜２０μｍであり、ガラス転移温度が６０〜２００℃である熱可塑性樹脂粉体
（ＩＩＩ）：１次粒径が０．１〜１０μｍである無機粉体
【請求項２】
熱可塑性樹脂粉体がアクリル系重合体である請求項１記載の粉末成形用パウダー。
【請求項３】
無機粉体がアルミナ、シリカまたはアルミナシリカから選ばれる少なくとも一種類である請求項１または２に記載の粉末成形用パウダー。
【請求項４】
熱可塑性エラストマーパウダーが、オレフィン系熱可塑性エラストマー及びスチレン系熱可塑性エラストマーを含有するパウダーである請求項１〜３いずれかに記載の粉末成形用パウダー
【請求項５】
熱可塑性エラストマーパウダーが下記成分（１）〜（３）を含有するパウダーである請求項１〜３いずれかに記載の粉末成形用パウダー。
（１）：ポリオレフィン系樹脂
（２）：下記要件▲１▼を充足するエチレン−α−オレフィン共重合体
▲１▼：ＪＩＳ  Ｋ−６２５３（１９９７）に従い測定されるＡ硬度が８０以下であること
（３）：下記要件▲２▼〜▲５▼のすべてを充足するビニル芳香族化合物−共役ジエン共重合体水添物
▲２▼：下記（ａ）及び（ｂ）の構造単位を含有するビニル芳香族化合物−共役ジエン共重合体を水添してなること
（ａ）：ビニル芳香族化合物重合体ブロック
（ｂ）：下記（ｂ１）及び（ｂ２）から選ばれる少なくとも一種類のブロック
（ｂ１）：ビニル芳香族化合物と共役ジエンの共重合体ブロック
（ｂ２）：共役ジエン重合体ブロック
▲３▼：ビニル芳香族化合物−共役ジエン共重合体水添物中のビニル芳香族化合物単位の含有量（Ｔ：重量％）が１０〜１８重量％であること
▲４▼：ビニル芳香族化合物−共役ジエン共重合体水添物中の水添共役ジエン単位の含有量１００重量％に対し、側鎖の炭素原子数が２以上である水添共役ジエン単位の含有量（Ｖ：重量％）が６０重量％を超えること
▲５▼：（ａ）ビニル芳香族化合物重合体ブロック中のビニル芳香族化合物単位の含有量（Ｓ：重量％  ただし、水添ジエン系共重合体中のビニル芳香族化合物単位の含有量を１００重量％とする。）、条件▲３▼の（Ｔ）、条件▲４▼の（Ｖ）の関係が、下記式（イ）を満足すること
Ｖ≦０．３７５×Ｓ＋１．２５×Ｔ＋４０          （イ）
【請求項６】
請求項１〜５いずれかに記載の粉末成形用パウダーを粉末成形してなる粉末成形体。
【発明の詳細な説明】
【０００１】
【発明の属する技術分野】
本発明は、粉末成形用パウダーおよび粉末成形体に関するものである。更に詳しくは、本発明は、粉体流動性、作業性及び粉末成形時における脱型性に優れる粉末成形用パウダー及び該パウダーを粉末成形してなる粉末成形体に関するものである。
【０００２】
【従来の技術】
自動車内装部品などの表皮材には、表面に皮しぼ、ステッチ等の複雑な凹凸模様を有すること、柔軟性に優れることが求められており、該表皮材には、粉末成形体が主に用いられている。該粉末成形体の成形に用いられる粉末成形用パウダーとしては、例えば、熱可塑性エラストマーペレットを機械的方法（例えば冷凍粉砕法が挙げられる）により粉砕した粉体が知られている（例えば、特許文献１参照。）。また、該粉体の粉体流動性を改良したパウダーとして、該粉体と顔料等の微細粉体とを配合したパウダーが知られている（例えば、特許文献２、特許文献３参照。）。更には、該粉体と顔料等の微細粉体とを配合したパウダーよりも優れた粉体流動性を有し、厚みムラが小さい粉末成形体が得られるパウダーとして、該粉体とガラス転移温度が特定の温度である熱可塑性樹脂粉体（ポリメタクリル酸メチル粉体やポリスチレン粉体など）とを配合したパウダーが知られている（例えば、特許文献４参照。）。
【０００３】
【特許文献１】
特開平５−５０５０号公報
【特許文献２】
特開平５−７０６０１号公報
【特許文献３】
特開平１１−２８６５７８号公報
【特許文献４】
特開２００１−１２３０１９号公報
【０００４】
【発明が解決しようとする課題】
しかしながら、上記パウダーでは、ポリエチレン製などの袋に保管した該パウダーを粉末成形機のパウダーボックスへ投入する際に、該パウダーが袋の内面に付着するため作業性が低下することがあり、また、上記パウダーを用いて粉末成形を行った際に脱型に時間がかかることや、脱型により粉末成形体に折れじわ等の外観不良が発生することがあり、脱型性が十分満足のいくものではなかった。かかる状況のもと、本発明が解決しようとする課題は、粉体流動性、作業性及び粉末成形時における脱型性に優れる粉末成形用パウダー及び該パウダーを粉末成形してなる粉末成形体を提供することにある。
【０００５】
【課題を解決するための手段】
すなわち、本発明の第一は、下記成分（Ｉ）１００重量部と、下記成分（ＩＩ）０．１〜１０重量部と、下記成分（ＩＩＩ）０．０１〜１０重量部とをドライブレンドしてなる粉末成形用パウダーに係るものである。
（Ｉ）：平均粒径が３０〜１０００μｍであり、ＪＩＳ  Ｋ−７２１０（１９７６）に従い、荷重２１．１８Ｎ、温度２３０℃で測定されるメルトフローレートが、１０〜２００ｇ／１０分である熱可塑性エラストマーパウダー
（ＩＩ）：平均粒径が０．０１〜２０μｍであり、ガラス転移温度が６０〜２００℃である熱可塑性樹脂粉体
（ＩＩＩ）：１次粒径が０．１〜１０μｍである無機粉体
また、本発明の第二は、上記粉末成形用パウダーを粉末成形してなる粉末成形体に係るものである。
【０００６】
【発明の実施の形態】
本発明の熱可塑性エラストマーパウダーは、熱可塑性エラストマーを含有してなるパウダーである。該熱可塑性エラストマーとしては、例えばオレフィン系熱可塑性エラストマー、スチレン系熱可塑性エラストマー、ポリウレタン系熱可塑性エラストマー、ポリ塩化ビニル系熱可塑性エラストマー、ポリアミド系熱可塑性エラストマー等が挙げられる（例えば、松崎昭二著  化学工業日報社１９９１年発行  「熱可塑性エラストマー組成物」を参照）。これらは、単独または２種以上組み合わせて用いられる。
【０００７】
ここで、オレフィン系熱可塑性エラストマーとしては、ポリオレフィン系樹脂及びポリオレフィン系ゴムからなる組成物等が挙げられる。該オレフィン系熱可塑性エラストマーは、例えば特開平５−５０５０号公報、特開平１０−３００３６号公報、特開平１０−２３１３９２号公報、特開２００１―４９０５２号公報等に記載されている方法で製造することができる。
【０００８】
ポリオレフィン系樹脂とは、エチレン、プロピレン、１−ブテン、１−ヘキセンなどの炭素原子数２〜１０のオレフィン１種または２種以上から誘導される繰り返し単位を５０重量％以上含有する重合体であって、ＪＩＳ  Ｋ−６２５３（１９９７）のＡ硬度が９８を超える重合体である。ポリオレフィン系樹脂はオレフィン以外の単量体から誘導される繰り返し単位を含有していてもよく、オレフィン以外の単量体としては、たとえば、１，３−ブタジエン、２−メチル−１，３−ブタジエン（イソプレン）、１，３−ペンタジエン、２，３−ジメチル−１，３−ブタジエンなどの炭素数４〜８の共役ジエン；ジシクロペンタジエン、５−エチリデン−２−ノルボルネン、１，４−ヘキサジエン、１，５−ジシクロオクタジエン、７−メチル−１，６−オクタジエン、５−ビニル−２−ノルボルネンなどの炭素原子数５〜１５の非共役ジエン；酢酸ビニルなどのビニルエステル化合物；アクリル酸メチル、アクリル酸エチル、アクリル酸ブチル、メタクリル酸メチル、メタクリル酸エチルなどの不飽和カルボン酸エステル；アクリル酸、メタクリル酸などの不飽和カルボン酸があげられる。
【０００９】
ポリオレフィン系樹脂としては、たとえば、エチレン単独重合体、プロピレン単独重合体、１−ブテン単独重合体、エチレン−プロピレン共重合体、エチレン−１−ブテン共重合体、エチレン−１−ヘキセン共重合体、エチレン−１−オクテン共重合体、プロピレン−１−ブテン共重合体、プロピレン−１−ヘキセン共重合体、プロピレン−１−オクテン共重合体、エチレン−プロピレン−１−ブテン共重合体、エチレン−プロピレン−１−ヘキセン共重合体、エチレン−プロピレン−１−オクテン共重合体が挙げられる。これらポリオレフィン系樹脂は１種または２種以上組み合わせて用いられる。
【００１０】
ポリオレフィン系樹脂の中では、得られる粉末成形体の耐熱性の観点から、プロピレンから誘導される繰り返し単位の含有量が８０重量％以上であるポリプロピレン系樹脂が好ましく使用される。該ポリプロピレン系樹脂のプロピレンから誘導される繰り返し単位の含有量は、より好ましくは９０重量％以上であり、更に好ましくは９５重量％以上である。
【００１１】
ポリオレフィン系樹脂のメルトフローレート（ＭＦＲ）は、粉末成形用パウダーの溶融性、成形体の機械的強度、脱型性をより高める観点から、好ましくは１０〜５００ｇ／１０分であり、より好ましくは５０〜４００ｇ／１０分であり、更に好ましくは１００〜３００ｇ／１０分である。なお、ＭＦＲは、ＪＩＳ  Ｋ−７２１０（１９７６）に従って、温度２３０℃、荷重２１．１８Ｎの条件で測定される。
【００１２】
上記ポリオレフィン系ゴムとは、エチレン、プロピレン、１−ブテン、２−メチルプロピレン、３−メチル−１−ブテン、１−ヘキセンなどの炭素原子数２〜１０のオレフィン１種または２種以上から誘導される繰り返し単位を５０重量％以上含有する重合体であって、ＪＩＳ  Ｋ−６２５３（１９９７）のＡ硬度が９８以下の重合体である。ポリオレフィン系ゴムはオレフィン以外の単量体から誘導される繰り返し単位を含有していてもよく、オレフィン以外の単量体としては、たとえば、１，３−ブタジエン、２−メチル−１，３−ブタジエン（イソプレン）、１，３−ペンタジエン、２，３−ジメチル−１，３−ブタジエンなどの炭素数４〜８の共役ジエン；ジシクロペンタジエン、５−エチリデン−２−ノルボルネン、１，４−ヘキサジエン、１，５−ジシクロオクタジエン、７−メチル−１，６−オクタジエン、５−ビニル−２−ノルボルネンなどの炭素原子数５〜１５の非共役ジエン；酢酸ビニルなどのビニルエステル化合物；アクリル酸メチル、アクリル酸エチル、アクリル酸ブチル、メタクリル酸メチル、メタクリル酸エチルなどの不飽和カルボン酸エステル；アクリル酸、メタクリル酸などの不飽和カルボン酸があげられる。
【００１３】
ポリオレフィン系ゴムとしては、たとえば、プロピレン単独重合体、１−ブテン単独重合体、２−メチルプロパン単独重合体、エチレン−プロピレン共重合体、エチレン−１−ブテン共重合体、エチレン−３−メチル−１−ブテン共重合体、エチレン−１−ヘキセン共重合体、エチレン−１−オクテン共重合体、プロピレン−１−ブテン共重合体、プロピレン−１−ヘキセン共重合体、プロピレン−１−オクテン共重合体、エチレン−プロピレン−５−エチリデン−２−ノルボルネン共重合体、エチレン−プロピレン−１−ブテン共重合体、エチレン−プロピレン−１−ヘキセン共重合体、エチレン−プロピレン−１−オクテン共重合体があげられ、これらポリオレフィン系ゴムは１種または２種以上組み合わせて用いられる。これらは公知の方法で製造することができる。
【００１４】
ポリオレフィン系ゴムの中では、成形体の機械的強度をより高める観点から、エチレン−α−オレフィン共重合体が好ましく使用される。ここで、α−オレフィンとしては、入手容易性の観点から、プロピレン、１−ブテン、１−ヘキセン、１−オクテンが好ましい。
【００１５】
ポリオレフィン系ゴムの中では、成形体の柔軟性をより高める観点から、ＪＩＳ  Ｋ−６２５３（１９９７）のＡ硬度が８０以下であるポリオレフィン系ゴムが好ましい（要件▲１▼）。該硬度が８０を超える場合、得られる粉末成形体の機械的強度及び柔軟性に劣る場合がある。
【００１６】
ポリオレフィン系ゴムのメルトフローレート（ＭＦＲ）は、粉末成形用パウダーの溶融性、成形体の機械的強度、脱型性をより高める観点から、好ましくは０．５〜５０ｇ／１０分であり、より好ましくは１〜３０ｇ／１０分である。なお、ＭＦＲは、ＪＩＳ  Ｋ−７２１０（１９７６）に従って、温度１９０℃、荷重２１．１８Ｎの条件で測定される。
【００１７】
オレフィン系熱可塑性エラストマーにおけるポリオレフィン系樹脂及びポリオレフィン系ゴムの含有量は、通常ポリオレフィン系樹脂１００重量部に対して２０〜３００重量部であるが、得られる粉末成形体の柔軟性、耐熱性及び耐寒衝撃性の観点から、好ましくは２５〜１５０重量部である。
【００１８】
熱可塑性エラストマーパウダーが、ポリオレフィン系樹脂及びエチレン−α−オレフィン系ゴムを含有する場合、さらに水添共役ジエン重合体を含有することにより、粉末成形体の機械的強度を向上させることができる。
【００１９】
水添共役ジエン重合体としては、例えば、１，３−ブタジエン、イソプレン、ペンタジエン、２−３−ジメチルブタジエンなどの炭素原子数４〜８の共役ジエン１種又は２種以上の重合体である原料共役ジエン重合体を水添したものをあげることができ、ポリブタジエンの水添物、ポリイソプレンの水添物などを用いることができる。原料共役ジエン重合体を水添することにより、共役ジエン単位の不飽和結合が飽和されるが、該飽和されてなる単量体単位を単位Ｚとした場合、水添共役ジエン重合体としては、得られる成形体の柔軟性の観点から、側鎖の炭素数が２以上である単位Ｚの含有量が５０重量％を超えることが好ましい。ただし、水添共役ジエン重合体中の単位Ｚの含有量を１００重量％とする。水添共役ジエン重合体は、該割合が異なる２以上のブロックから構成されていてもよい。このような水添共役ジエン重合体としては、特開平３―７４４０９号公報に記載の重合体、ＪＳＲ株式会社製の「ダイナロンＣＥＢＣ６２００」などの市販品等があげられる。
【００２０】
水添共役ジエン重合体を含有する場合、その含有量は得られる粉末成形体の引張強度および柔軟性の観点から、ポリオレフィン系樹脂及びエチレン−α−オレフィン系ゴムの合計量１００重量部に対し、好ましくは１〜２０重量部であり、より好ましくは２〜１０重量部である。
【００２１】
熱可塑性エラストマーパウダーがオレフィン系熱可塑性エラストマーを含有する場合、得られる粉末成形体の耐摩耗性をより高める観点から、分子中にシロキサン結合を有するシリコーン化合物を熱可塑性エラストマーパウダーに含有せしめることが好ましい。該シリコーン化合物は、アクリル、エポキシ、カルボン酸、アミン、ウレタン等で変性されていてもよい。
【００２２】
熱可塑性エラストマーパウダーにシリコーン化合物を含有せしめる場合、その含有量は該オレフィン系熱可塑性エラストマー１００重量部に対して、通常は０．１〜１０重量部であり、好ましくは０．３〜７重量部であり、より好ましくは０．５〜５重量部である。該含有量が多すぎると粉末成形用パウダーの溶融性が低下し、得られる粉末成形体の機械的強度が劣ることがある。
【００２３】
スチレン系熱可塑性エラストマーとは、ビニル芳香族化合物−共役ジエン共重合体又はその水添物である。
【００２４】
スチレン系熱可塑性エラストマーに用いられるビニル芳香族化合物としては、例えば、炭素原子数８〜１２のビニル芳香族化合物が用いられ、そのビニル基の１位又は２位がメチル基などのアルキル基などで置換されていてもよく、具体的には、スチレン、ｐ−メチルスチレン、α−メチルスチレンなどをあげることができ、これらは１種又は２種以上組み合わせて用いられる。これらの中では、得られる粉末成形体の機械的強度をより高める観点から、スチレンが好ましい。
【００２５】
共役ジエンとしては、例えば、炭素原子数４〜８の共役ジエンが用いられ、１，３−ブタジエン、イソプレン、ペンタジエン、２−３−ジメチルブタジエンなどをあげることができ、これらは１種又は２種以上組み合わせて用いられる。これらの中では、得られる粉末成形体の機械的強度をより高める観点から、１，３−ブタジエン及び／又はイソプレンが好ましい。
【００２６】
ビニル芳香族化合物−共役ジエン共重合体としては、たとえば、スチレン−１，３−ブタジエン共重合体、スチレン−イソプレン共重合体などがあげられ、これらは１種又は２種以上組み合わせて用いられる。また、これらは公知の方法により製造することができる。
【００２７】
ビニル芳香族化合物−共役ジエン共重合体は、構造が１つのブロックからなるものでもよく、構造が異なる２以上のブロックから構成されてもよい。構造が１つのブロックからなるものとしては、ビニル芳香族化合物と共役ジエンとがランダムに配列した構造の共重合体、たとえば、スチレン−ブタジエンランダム共重合体、スチレン−イソプレンランダム共重合体があげられる。構造が異なる２以上のブロックから構成されるものとしては、たとえば、スチレン単独重合体ブロック−ブタジエン単独重合体から構成される共重合体、スチレン単独重合体ブロック−イソプレン単独重合体ブロックから構成される共重合体、スチレン単独重合体ブロック−ブタジエン単独重合体ブロック−スチレン単独重合体ブロックから構成される共重合体、スチレン単独重合体ブロック−イソプレン単独重合体ブロック−スチレン単独重合体ブロックから構成される共重合体、スチレン単独重合体ブロック−ブタジエン・イソプレン共重合体ブロック−スチレン単独重合体ブロックから構成される共重合体、スチレン単独重合体ブロック−スチレン・ブタジエン共重合体ブロック−スチレン単独重合体ブロックから構成される共重合体等が挙げられ、かかる共重合体においてスチレン・ブタジエン共重合体ブロックはスチレンとブタジエンとがランダムに共重合した構造のブロックであってもよいし、スチレン単位の含有量が徐々に減少又は増加するテーパー状の構造のブロックであってもよい。
【００２８】
ビニル芳香族化合物−共役ジエン共重合体水添物とは、前述のビニル芳香族化合物−共役ジエン共重合体を水素添加することにより得られる重合体であり、ビニル芳香族化合物−共役ジエン共重合体と同様、構造が１つのブロックからなるものでもよく、構造が異なる２以上のブロックから構成されてもよい。ビニル芳香族化合物と共役ジエンの共重合体の水添物としては、たとえば、スチレン−１，３−ブタジエン共重合体水添物、スチレン−イソプレン共重合体水添物があげられ、これらは１種または２種以上組み合わせて用いられる。
【００２９】
スチレン系熱可塑性エラストマーのＪＩＳ  Ｋ−７２１０に従って２３０℃、荷重２１．１８Ｎで測定したメルトフローレート（ＭＦＲ）は、得られる粉末成形体の機械的強度、脱型性及び得られる粉末成形用パウダーの溶融性をより高める観点から、好ましくは１〜２００ｇ／１０分であり、より好ましくは２〜１００ｇ／１０分であり、更に好ましくは３〜８０ｇ／１０分である。
【００３０】
スチレン系熱可塑性エラストマーは、官能基で変性されていてもよく、官能基としては、酸無水物基、カルボキシル基、ヒドロキシル基、アミノ基、イソシアネート基及びエポキシ基から選ばれた少なくとも一種の官能基を用いることができる。これら官能基で変性したスチレン系熱可塑性エラストマーを用いた場合、例えば得られる粉末成形体をポリウレタン発泡層と接着して二層成形体又は多層成形体を製造する場合に、ポリウレタン発泡層との接着性が向上するという利点を得ることが可能である。
【００３１】
スチレン系熱可塑性エラストマーの中では、得られる粉末成形体の機械的強度の観点から、下記要件▲２▼を充足するビニル芳香族化合物−共役ジエン共重合体水添物であることが好ましい。
▲２▼：下記（ａ）及び（ｂ）の構造単位を含有するビニル芳香族化合物−共役ジエン共重合体を水添してなること
（ａ）：ビニル芳香族化合物重合体ブロック
（ｂ）：下記（ｂ１）及び（ｂ２）から選ばれる少なくとも一種類のブロック
（ｂ１）：ビニル芳香族化合物と共役ジエンの共重合体ブロック
（ｂ２）：共役ジエン重合体ブロック
【００３２】
該ビニル芳香族化合物−共役ジエン共重合体水添物は、一般式［（ａ）−（ｂ）］ｎ、［（ａ）−（ｂ）］ｎ−（ａ）、［（ｂ）−（ａ）］ｎ−（ｂ）（ただし、ｎは１以上の整数であり、（ａ）及び（ｂ）が複数の場合、複数の（ａ）及び（ｂ）はそれぞれ同じであっても異なっていてもよい。）で表わされる構成を有し、例えば［（ａ）−（ｂ１）］ｎ−（ａ）、［（ａ）−（ｂ２）］ｎ−（ａ）で表わされるものがあげられる。
【００３３】
該ビニル芳香族化合物−共役ジエン共重合体水添物の中では、得られる粉末成形体の機械的強度の観点から、（ａ）−（ｂ１）−（ａ）、（ａ）−（ｂ２）−（ａ）で表わされるスチレン−ジエン系共重合体が好ましく、例えばスチレン単独重合体ブロック−ブタジエン・スチレン共重合体ブロック（ランダム共重合ブロックまたはスチレンが漸増するテーパー状ブロック）−スチレン単独重合体ブロックから構成された重合体の水添物、スチレン単独重合体ブロック−ブタジエン単独重合体ブロック−スチレン単独重合体ブロックから構成された重合体の水添物、スチレン単独重合体ブロック−イソプレン・スチレン共重合体ブロック（ランダム共重合ブロックまたはスチレンが漸増するテーパー状ブロック）−スチレン単独重合体ブロックから構成された重合体の水添物、スチレン単独重合体ブロック−イソプレン単独重合体ブロック−スチレン単独重合体ブロックから構成された重合体の水添物などがあげられ、これらの中では、（ａ）−（ｂ２）−（ａ）で表わされるスチレン−ジエン系共重合体がより好ましく、スチレン−ブタジエン−スチレン共重合体水添物が特に好ましい。
【００３４】
該ビニル芳香族化合物−共役ジエン共重合体水添物の全ビニル芳香族化合物単位含有量（Ｔ：重量％）は、得られる粉末成形体の柔軟性、耐折り曲げ白化性及び耐熱性（成形体表面の光沢およびブリード物防止）の観点から、１０〜１８重量％であることが好ましく（要件▲３▼）、１２〜１７重量％であることがより好ましい。なお、全ビニル芳香族化合物単位含有量は、該ビニル芳香族化合物−共役ジエン共重合体水添物の四塩化炭素等溶液を用いて、１Ｈ−ＮＭＲ測定により求めることができる。
【００３５】
該ビニル芳香族化合物−共役ジエン共重合体水添物としては、得られる粉末成形体の得られる粉末成形体の柔軟性、耐折り曲げ白化性及び耐光性の観点から、ビニル芳香族化合物−共役ジエン共重合体水添物中の水添共役ジエン単位の含有量１００重量％に対し、側鎖の炭素原子数が２以上である水添共役ジエン単位の含有量（Ｖ：重量％）が６０重量％を超えるビニル芳香族化合物−共役ジエン共重合体水添物が好ましく（要件▲４▼）、側鎖の炭素原子数が２以上である水添共役ジエン単位の含有量が６５〜８５重量％であるビニル芳香族化合物−共役ジエン共重合体水添物がより好ましく、側鎖の炭素原子数が２以上である水添共役ジエン単位の含有量が７０〜８０重量％であるビニル芳香族化合物−共役ジエン共重合体水添物が更に好ましい。なお、ビニル芳香族化合物−共役ジエン共重合体を水添することにより共役ジエン単位の不飽和結合が飽和されるが、該飽和されてなる単量体単位を水添共役ジエン単位とし、該単位の含有量は、赤外分析を用い、モレロ法により求めることができる。
【００３６】
該ビニル芳香族化合物−共役ジエン共重合体水添物としては、得られる粉末成形体の耐熱性（成形体表面の光沢およびブリード物防止）の観点から、（ａ）ビニル芳香族化合物重合体ブロック中のビニル芳香族化合物単位の含有量（Ｓ：重量％  ただし、ビニル芳香族化合物−共役ジエン共重合体中のビニル芳香族化合物単位の含有量を１００重量％とする。）、条件▲３▼の（Ｔ）、条件▲４▼の（Ｖ）の関係が、下記式（１）を満足すること（要件▲５▼）を充足することが好ましい。
Ｖ≦０．３７５×Ｓ＋１．２５×Ｔ＋４０          （１）
【００３７】
これらのうち、上記要件▲２▼〜▲５▼を充足する該ビニル芳香族化合物−共役ジエン共重合体水添物を使用した場合は、機械的強度、柔軟性、耐折り曲げ白化性、耐熱性（成形体表面の光沢およびブリード物防止）、耐光性に優れた粉末成形体を得ることができる。
【００３８】
要件▲２▼〜▲５▼を充足する該ビニル芳香族化合物−共役ジエン共重合体水添物は、たとえば特開平３―７２５１２号公報、特開平５―２７１３２５号公報、特開平５―２７１３２７号公報、特開平６−２８７３６５号公報などに記載された方法によって製造することができる。
【００３９】
また、上記スチレン系熱可塑性エラストマーに、上記のポリオレフィン系樹脂を含有させて使用することもでき、該ポリオレフィン系樹脂の含有量は、スチレン系熱可塑性エラストマー１００重量部に対し、通常５００重量部以下であり、好ましくは５０〜４００重量部である。
【００４０】
ポリウレタン系熱可塑性エラストマーとは、ポリウレタンをハードセグメントに、ポリオールやポリエステルをソフトセグメントに有する熱可塑性エラストマーである。必要に応じて、安定剤や顔料が配合されてなる。また、ポリウレタン系熱可塑性エラストマーからなるパウダーとしては、三洋化成工業株式会社製のメルテックスＬＡ等が挙げられる。
【００４１】
ポリ塩化ビニル系熱可塑性エラストマーとは、ポリ塩化ビニル樹脂、可塑剤及び必要に応じて安定剤や顔料が配合されなる熱可塑性エラストマーである。ポリ塩化ビニル系熱可塑性エラストマーとしては、例えば住友化学工業株式会社製スミリットＦＬＸ等が挙げられる。また、塩化ビニル系熱可塑性エラストマーは、さらにＮＢＲ（アクリロニトリル−ブタジエン共重合体ゴム）や、ＥＶＡ（エチレン−酢酸ビニル共重合体ゴム）等のポリマーが配合されていてもよい。この場合、耐寒衝撃性の優れた粉末成形体を得ることができる。
【００４２】
ポリアミド系熱可塑性エラストマーとは、結晶性で溶融温度の高いポリアミドをハードセグメントとして有し、非結晶性でガラス転移温度の低いポリエーテルやポリエステルをソフトセグメントとして有するブロックコポリマーである。必要に応じて、顔料や安定剤が配合される。ポリアミド系熱可塑性エラストマーは、ポリエーテルエステルタイプ及びポリエステルアミドタイプの２種類に大別される、また、ポリアミド系熱可塑性エラストマーは、さらにＮＢＲ（アクリロニトリル−ブタジエン共重合体ゴム）や、ＥＶＡ（エチレン−酢酸ビニル共重合体ゴム）等のポリマーが配合されていてもよい。この場合、耐寒衝撃性の優れた粉末成形体を得ることができる。
【００４３】
熱可塑性エラストマーとしては、得られる粉末成形体の機械的強度、耐折り曲げ白化性、耐熱性（成形体表面の光沢及びブリード物防止）及び耐光性を高める観点から、オレフィン系熱可塑性エラストマー及びスチレン系熱可塑性エラストマーを含有する熱可塑性エラストマーが好ましく、ポリプロピレン系樹脂及び上記▲１▼の要件を充足するエチレン−α−オレフィン共重合体からなるオレフィン系熱可塑性エラストマー及び上記▲２▼〜▲５▼のすべてを充足するビニル芳香族化合物−共役ジエン共重合体水添物を含有する熱可塑性エラストマーがより好ましい。
【００４４】
この場合、エチレン−α−オレフィン共重合体の含有量は、得られる粉末成形体の柔軟性、耐寒衝撃性、耐熱性及び耐光性をより高める観点から、ポリオレフィン系樹脂１００重量部に対し、好ましくは２０〜２００重量部であり、より好ましくは２５〜１５０重量部である。
【００４５】
また、ビニル芳香族化合物−共役ジエン共重合体水添物の含有量は、得られる粉末成形体の機械的強度、耐折り曲げ白化性、耐熱性及び耐光性をより高める観点から、ポリオレフィン系樹脂１００重量部に対し、好ましくは２０〜３００重量部であり、より好ましくは２５〜１５０重量部である。
【００４６】
本発明の粉末成形用パウダーに用いられる熱可塑性エラストマーパウダーは、上記の熱可塑性エラストマーの他に、共役ジエン重合体、天然ゴム、ブチルゴム、クロロプレンゴム、エピクロロヒドリンゴム、アクリルゴム等のゴム質重合体、エチレン−アクリル酸共重合体、エチレン−酢酸ビニル共重合体及びこれらのけん化物、エチレン−メタクリル酸メチル共重合体、エチレン−アクリル酸グリシジル−酢酸ビニル共重合体、エチレン−メタクリル酸グリシジル−酢酸ビニル共重合体等の他の重合体成分を、本発明の効果を損なわない範囲で含有していてもよい。その含有量は、熱可塑性エラストマー１００重量部に対して、通常５０重量部以下である。
【００４７】
本発明の粉末成形用パウダーに用いられる熱可塑性エラストマーパウダーは、たとえば鉱物油系軟化剤や、フェノール系、サルファイト系、フェニルアルカン系、フォスファイト系、アミン系、アミド系等の耐熱安定剤、耐候安定剤、帯電防止剤、顔料、シリコーン化合物、金属石鹸、パラフィン系、マイクロクリスタリン系、水添テルペン樹脂等のワックス、防かび剤、抗菌剤、フィラー、発泡剤などの各種添加剤などを含有していてもよい。
【００４８】
本発明の粉末成形用パウダーに用いられる熱可塑性エラストマーパウダーが顔料を含有する場合、所望の色の粉末成形体を得ることができる。顔料としては、アゾ系、フタロシアン系、スレン系、染色レーキ等の有機顔料、酸化チタン等の酸化物系、クロモ酸モリブデン酸系、硫化セレン化合物、フェロシアン化合物、カーボンブラック等の無機顔料が用いられる。
【００４９】
熱可塑性エラストマーパウダーに用いられる熱可塑性エラストマーを含有する重合体組成物を得るためには、熱可塑性エラストマーを構成する上記の重合体成分及び必要に応じて他の重合体成分及び／又は添加剤とを溶融混練すればよい。また、上記の成分の全種類あるいは数種類を選択して混練又は動的架橋した後に、選択しなかった成分を溶融混練することによっても製造することができる。ここで、溶融混練には、一軸押出機、二軸押出機、ニーダー、ロール等の公知の混練設備を用いることができる。なお、先述のその他の重合体成分や添加剤は、これらが予め配合された上記の重合体成分を用いることによって配合することもできるし、上記成分の混練や動的架橋の際に配合することもできる。
【００５０】
これら熱可塑性エラストマーパウダーのメルトフローレート（ＭＦＲ）は、１０〜２００ｇ／１０分であり、好ましくは３０〜１００ｇ／１０分である。該ＭＦＲが低すぎると、粉末成形用パウダーの溶融性に劣ることがあり、得られる粉末成形体に欠肉やピンホール等が発生し、機械的強度が劣る場合や、粉末成形時における脱型性に劣る場合がある。また、該ＭＦＲが高すぎると得られる成形体の機械的強度が劣る場合や、粉末成形時における脱型性に劣る場合がある。なお、ＭＦＲは、ＪＩＳ  Ｋ−７２１０（１９７６）に従って、温度２３０℃、荷重２１．１８Ｎの条件で測定される。
【００５１】
本発明の粉末成形用パウダーに用いられる熱可塑性エラストマーパウダーは、上記の熱可塑性エラストマーを含有する重合体組成物を機械的に粉砕する方法、ストランドカット法、ダイフェースカット法又は溶剤処理法等の方法によって製造することができる（例えば、特開２００１−４９０５２号公報等を参照）。
【００５２】
上記の熱可塑性エラストマーを含有する重合体組成物を機械的に粉砕する方法としては、冷凍粉砕法又は常温粉砕法があげられる。冷凍粉砕法は、該重合体組成物を熱可塑性エラストマーのガラス転移温度以下、好ましくは−７０℃以下、さらに好ましくは−９０℃以下に冷却し、冷却状態を保ったまま粉砕する方法である。熱可塑性エラストマーパウダーの粒径をより均一にし、粉末成形性を高める観点から、冷凍粉砕法が好ましい。
【００５３】
上記の熱可塑性エラストマーパウダーの平均粒径は、３０〜１０００μｍであり、好ましくは１００〜６００μｍであり、より好ましくは２００〜５００μｍである。該粒径が大きすぎると、得られる粉末成形体の肉厚を薄厚に制御するのが困難となったり、得られる粉末成形体に欠肉やピンホールが発生する場合や、粉末成形時における脱型性に劣る場合がある。また、該平均粒径が小さすぎると得られる粉末成形用パウダーの粉体流動性が低下したり、得られる粉末成形体に欠肉やピンホールが発生する場合や、作業性、粉末成形時における脱型性に劣る場合がある。なお、熱可塑性エラストマーパウダーの平均粒径は、ＪＩＳ  Ｚ−８８０１（１９７６）に規定される標準篩を用い、ＪＩＳ  Ｒ−６００２（１９７８）に従い、篩い分け法により測定される。
【００５４】
本発明の熱可塑性樹脂粉体に用いられる熱可塑性樹脂は、ガラス転移温度が６０〜２００℃である熱可塑性樹脂であり、好ましくはガラス転移温度が８０〜１５０℃である熱可塑性樹脂である。該ガラス転移温度が低すぎると、得られる粉末成形用パウダーの作業性や粉体流動性が不十分となることがあり、また粉末成形時における脱型性が低下する場合がある。また、ガラス転移温度が高すぎると粉末成形時の溶融性が低下したり、得られる粉末成形体の柔軟性や機械的強度が低下したり、粉末成形時における脱型性が低下する場合がある。なお、ガラス転移温度は、ＤＳＣ法を用いて１０℃／分で昇温することにより測定される。
【００５５】
このような熱可塑性樹脂粉体に用いられる熱可塑性樹脂としては、たとえば、メチルアクリレート、エチルアクリレート、メチルメタアクリレート、エチルメタアクリレート、イソプロピルメタアクリレート、ｔ−ブチルメタアクリレート、フェニルメタアクリレートなどのアクリレートやメタアクリレートからなる繰り返し単位を含有する重合体であるアクリレート系重合体；スチレン、α−メチルスチレン、ビニルトルエンなどのビニル芳香族化合物からなる繰り返し単位を含有する重合体であるビニル芳香族系重合体；アクリロニトリル、シアン化ビニリデンなどのシアン化ビニルからなる繰り返し単位を含有する重合体であるシアン化ビニル系重合体；酢酸ビニル、プロピオン酸ビニルなどのビニルエステルからなる繰り返し単位を含有する重合体であるビニルエステル系重合体；メチルビニルエーテル、ヒドロキシブチルビニルエーテルなどのビニルエーテルからなる繰り返し単位を含有する重合体であるビニルエーテル系重合体などがあげられる。また、これらは単独重合体であっても共重合体であってもよい。これらの中では、入手容易性及び作業性の観点から、アクリル系重合体が好ましい。なお、熱可塑性樹脂のガラス転移温度は、ＪＩＳ  Ｋ−７１２１（１９８７）に従い測定される。
【００５６】
熱可塑性樹脂粉体の平均粒径は、０．０１〜２０μｍであり、好ましくは０．０３〜１５μｍ、より好ましくは０．０５〜１０μｍである。平均粒径が小さすぎる場合、得られる粉末成形用パウダーの作業性や粉体流動性に劣る場合がある。また、大きすぎる場合、得られる粉末成形用パウダーの作業性や粉体流動性に劣る場合がある。
【００５７】
なお、熱可塑性樹脂粉体の平均粒径は、該無機粉体を２０００〜３００００倍の倍率で電子顕微鏡にて観察し、その中から任意に５０個程度の熱可塑性樹脂粉体の直径を測定し、その数平均値より求められる。
【００５８】
該熱可塑性樹脂粉体の含有量は、上記熱可塑性エラストマーからなるパウダー１００重量部に対して０．１〜１０重量部であり、好ましくは０．２〜５重量部、より好ましくは０．５〜３重量部である。該配合量が少なすぎる場合は、得られる粉末成形用パウダーの粉体流動性、粉末成形時における脱型性に劣る場合がある。また、該配合量が多すぎる場合は、得られる粉末成形用パウダーの作業性や粉体流動性に劣る場合があり、得られる粉末成形体に欠肉、ピンホール等が発生し、機械的強度に劣る場合もある。
【００５９】
熱可塑性樹脂粉体は、公知の方法により製造することができるが、たとえば、乳化重合法、懸濁重合法、粉砕法などをあげることができる。また、熱可塑性樹脂粉体は、単独で使用してもよいし、２種以上を組み合わせて使用してもよい。
【００６０】
本発明に用いられる無機粉体は、１次粒径が０．１〜１０μｍである無機粉体である。該無機粉体としては、アルミナ、シリカ、アルミナシリカ、炭酸カルシウム等の粉体があげられる。該粉体の表面はジメチルシリコーンオイル等でコーティングされていてもよいし、トリメチルシリル基等で表面処理されていてもよい。該無機粉体の１次粒径は０．１〜１０μｍであり、好ましくは０．５〜８  μｍであり、更に好ましくは２〜５μｍである。平均粒径が小さすぎる場合、粉末成形用パウダーの作業性や粉末成形時における脱型性が劣る場合がある。また、大きすぎる場合は、得られる粉末成形用パウダーの作業性が劣る場合がある。
【００６１】
なお、該無機粉体の１次粒径は、熱可塑性樹脂粉体を２０００〜３００００倍の倍率で電子顕微鏡にて観察し、その中から任意に５０個程度の無機粉体の直径を測定し、その数平均値より求められる。
【００６２】
該無機粉体の含有量は、上記熱可塑性エラストマーからなるパウダー１００重量部に対して０．０１〜１０重量部であり、好ましくは０．１〜５重量部、より好ましくは０．２〜３重量部である。該配合量が少なすぎる場合は、得られる粉末成形用パウダーの作業性、粉体流動性に劣る場合がある。また、該配合量が多すぎる場合は、得られる粉末成形用パウダーの粉体流動性に劣る場合があり、得られる粉末成形体に欠肉、ピンホール等が発生し、機械的強度に劣る場合や、粉末成形時における脱型性が劣る場合がある。
【００６３】
また、該無機粉体は、単独で使用してもよいし、２種以上を組み合わせて使用してもよい。
【００６４】
上記熱可塑性エラストマーからなるパウダーに、上記熱可塑性樹脂粉体及び無機粉体をドライブレンドする方法としては、該熱可塑性樹脂粉体及び該無機粉体が熱可塑性エラストマーからなるパウダー上に均一付着する方法であれば、特に限定されるものではない。例えば、ジャケットのついたブレンダーや高速回転型ミキサー、ナウターミキサー、ユニバーサルミキサー等を使用してブレンドする方法などがあげられる。また、配合は通常常温で行われる。
【００６５】
本発明の粉末成形用パウダーは、粉末スラッシュ成形法、流動浸漬法、静電塗装法、粉末溶射法、粉末回転成形法などの種々の粉末成形法に適用することができるが、中でも粉末スラッシュ成形法に好適である。
【００６６】
例えば、粉末スラッシュ成形法では、以下に示す第一工程から第五工程からなる方法により製造される。
第一工程：熱可塑性エラストマーの溶融温度以上に加熱された金型の成形面上に、粉末成形用パウダーを供給する工程
通常、金型温度は１６０〜３２０℃であり、金型の加熱方法は、ガス加熱炉方式、熱媒体油循環方式、熱媒体油内又は熱流動砂内への浸漬方式、高周波誘導加熱方式などが用いられる。
第二工程：第一工程の成形面上で粉末成形用パウダーを所定の時間加熱し、少なくともその表面が溶融したパウダーを互いに融着させる工程
第三工程：第二工程において所定時間経過した後に、融着しなかった粉末成形用パウダーを回収する工程
第四工程：必要に応じて、溶融した粉末成形用パウダーがのっている金型をさらに加熱する工程
第五工程：第四工程の後、金型を冷却して、その上に形成された成形体を金型から脱型する工程
本発明の粉末成形用パウダーを用いて粉末スラッシュ成形を行った場合、第五工程における脱型性に優れる。
【００６７】
また、上記の脱型性をより高めるため、第一工程で熱可塑性エラストマーの溶融温度以上に金型を加熱する前に、該金型の成形面上に、フッ素系及び／又はシリコーン系離型剤をコートしておいてもよい。フッ素系スプレーとしては、ダイキン社製のダイフリーＧＡ−６０１０（有機溶剤希釈品）、ＭＥ−４１３（水希釈品）等が、シリコーン系スプレーとしては、例えば信越シリコーン社製のＫＦ９６ＳＰ（有機溶剤希釈品）、フリリース８００（水希釈品）等が挙げられる。
【００６８】
本発明の粉末成形体は単層成形体として使用してもよく、成形体の片面及び／又は両面に他の層を積層した多層成形体として使用してもよい。該他の層としては、合成樹脂層や金属層などがあげられ、該合成樹脂層を構成する合成樹脂としては、例えば、ポリプロピレン、ポリエチレン等のポリオレフィン樹脂、熱可塑性エラストマー、ポリアミド樹脂、エチレン−ビニルアルコール共重合体、ポリエステル樹脂、ＡＢＳ（アクリロニトリル−ブタジエン−スチレン共重合体）、接着性樹脂などをあげることができる。なお、これらの層は発泡処理されていてもよい。
【００６９】
また、本発明の成形体は、たとえばインストルメントパネル、ドアトリム、コンソールボックス、ピラー等の自動車内装部品等に最適に使用することができる。
【００７０】
【実施例】
以下、本発明を実施例により詳細に説明する。
はじめに、本発明における各種評価方法および原料について説明する。
［１］評価方法
（１）メルトフローレート（ＭＦＲ）
ＪＩＳ  Ｋ−７２１０（１９７６）に従い、荷重２１．１８Ｎ、温度２３０℃にて測定した。
（２）Ａ硬度
ＪＩＳ  Ｋ−６２５３（１９９７）に従い測定を行った。
【００７１】
（３）ビニル芳香族化合物−共役ジエン共重合体水添物中のビニル芳香族化合物単位の含有量（Ｔ：重量％）
ビニル芳香族化合物−共役ジエン共重合体水添物の四塩化炭素溶液を用いて、１Ｈ−ＮＭＲ測定法（周波数９０ＭＨｚ）より求めた。
（４）（ａ）ビニル芳香族化合物重合体ブロック中のビニル芳香族化合物単位の含有量（Ｓ：重量％）
ビニル芳香族化合物−共役ジエン共重合体水添物の四塩化炭素溶液を用いて、１Ｈ−ＮＭＲ測定法（周波数９０ＭＨｚ）より求めた。
（５）側鎖の炭素数が２以上である水添共役ジエン単位の含有量（Ｖ：重量％）赤外分析を用い、モレロ法により求めた。
（６）ビニル芳香族化合物−共役ジエン共重合体水添物の水添率
ビニル芳香族化合物−共役ジエン共重合体の四塩化炭素溶液、ビニル芳香族化合物−共役ジエン共重合体水添物の四塩化炭素溶液を用いて、１Ｈ−ＮＭＲ測定法（周波数９０ＭＨｚ）より求めた。
（７）熱可塑性樹脂粉体のガラス転移温度
セイコーインスツルメンツ株式会社製ＤＳＣ（型番ＲＤＣ２２０）を用い、１０℃／分で昇温することにより求めた。
【００７２】
（８）熱可塑性エラストマーパウダーの平均粒径
ＪＩＳ  Ｚ−８８０１（１９７６）にて規定されている標準篩を用いて、ＪＩＳ  Ｒ−６６０２（１９７８）に従い、篩い分け法により測定した。
（９）熱可塑性樹脂粉体の平均粒径及び無機粉体の１次粒径
熱可塑性樹脂粉体又は無機粉体を２０００〜５０００倍の倍率で電子顕微鏡にて観察し、その中から任意に５０個の粉体の直径を測定し、数平均値より求めた。
【００７３】
（１０）粉末成形用パウダーの作業性
後述の方法で製造した粉末成形用パウダー１ｋｇを、ポリエチレン製透明袋（サーモ株式会社製、２６ｃｍ×３８ｃｍ×０．０３ｍｍ厚）に投入し、室温で１時間放置した。次いで、該粉末成形用パウダーを該ポリエチレン製袋の開口部を下に向けることにより排出した後、該ポリエチレン製袋の内側の様子を観察し、下記の基準によって評価した。
１：熱可塑性樹脂粉体の付着が観察された。
２：熱可塑性樹脂粉体の付着がほとんど観察されなかった。
（１１）粉末成形用パウダーの粉体流動性
ＪＩＳ  Ｋ−６７２２（１９７７）に記載の、かさ比重測定装置の漏斗に１００ｃｍ３の粉末成形用パウダーを入れた後、ダンパーを開いてから全パウダーが漏斗から抜け出るまでの時間を測定した。
【００７４】
（１２）粉末成形時における脱型性
＜１＞表面に微細模様を有するニッケル製金型（１５ｃｍ×３０ｃｍ×３ｍｍ厚）を、砂及びガラスビーズからなる混合物を用いてホーニング処理（洗浄処理）を行った。
＜２＞該金型を雰囲気温度３５０℃のオーブンに１４分間入れて加熱した後、取り出した。該金型の表面温度が２８０℃になった時点で後述する粉末成形用パウダーをふりかけ、該粉末成形用パウダーを該金型上で溶融させ、互いに融着させた。１０秒後、融着しなかった該粉末成形用パウダーを払い落とした。該金型を雰囲気温度２８０℃のオーブン内に１分間入れた後に該金型を水冷し、得られた粉末成形体の脱型を測定した。この時、該金型に形成された成形シートの端部を予め剥離し、粉末成形体１３ｃｍ幅辺りの脱型に要した力を、ばねばかりを用いて測定した。なお、脱型時において、粉末成形体を引張る方向と金型内面とのなす角度は９０°とした。
（１３）粉末成形体の機械的強度（引張強度）
ＪＩＳ  Ｋ−７１１３（１９８１）に従い、３号試験片、試験速度２００ｍｍ／分の条件で、破断伸び率、破断強度の測定を行った。
（１４）粉末成形体の耐寒衝撃性
レオメトリクス社製高速衝撃試験装置ＨＲＩＴ−８０００を用いて−１５℃雰囲気下で測定した。後述の粉末スラッシュ成形法によって得られた１ｍｍ厚の粉末成形体を、９ｃｍ×９ｃｍに切断した。恒温槽内のフォルダーに該粉末成形体を固定した後、該恒温槽の槽内温度が−１５℃の状態で、該成形粉末成形体に５ｍ／秒の速度でステンレススチール製のダート（５／８インチφ製）を衝突させ、該成形体に衝撃を与えた。耐寒衝撃性を下記の基準によって評価した。
１：該成形シートが脆性破壊した
２：該成形シートが延性破壊した。
【００７５】
［２］原料
▲１▼熱可塑性エラストマー
ポリオレフィン樹脂：プロピレン−エチレンランダム共重合体樹脂（住友化学工業株式会社製  ＰＰＤ２００、エチレン単位含有量５重量％、ＭＦＲ＝２２０ｇ／１０分）
エチレン−α−オレフィン共重合体：エチレン−オクテン共重合体（デュポンダウエラストマー社製  エンゲージ８４１１、ＭＦＲ＝１８ｇ／１０分（但し荷重２１．１８Ｎ、温度１９０℃にて測定）、Ａ硬度７６）
ビニル芳香族化合物−共役ジエン共重合体水添物：スチレン−ブタジエン−スチレンブロック共重合体の水添物（全スチレン単位含有量１５重量％、ビニル芳香族化合物重合体ブロック中のビニル芳香族化合物単位の含有量１００重量、側鎖の炭素数が２以上である水添共役ジエン単位の含有量８０重量％、共役ジエン単位の二重結合の水添率９８％）
▲２▼添加剤
水添テルペン樹脂：ヤスハラケミカル（株）社製、クリアロンＭ１１５
酸化防止剤：チバスペシャリティーケミカルズ（株）社製  ＩＲＧＡＮＯＸ１０７６
滑剤：日本精化（株）社製  ニュートロンＳ（エルカ酸アミド）
顔料：グレー色顔料（住化カラー（株）社製  グレーＰＰＭ８Ｙ１８５３）
▲３▼熱可塑性樹脂粉体
メチルメタアクリレート単独重合体パウダー（日本ゼオン（株）社製  Ｆ−３２５、平均粒径１．０μｍ、ガラス転移温度１１７℃）
▲４▼無機粉体
アルミナシリカ：水澤化学工業（株）社製  ＪＣ３０、１次粒径３μｍ
シリカ：日本アエロジル（株）社製  ＯＸ５０、１次粒径５０ｎｍ
【００７６】
実施例１
［［粉末成形用パウダーの製造］
プロピレン−エチレン共重合体樹脂１００重量部、エチレン−オクテン共重合体８４重量部、スチレン−ブタジエン−スチレン共重合体の水添物１１３重量部、水添テルペン樹脂１６重量部、酸化防止剤１．８重量部、滑剤０．６重量部、顔料９重量部を、二軸混練機（日本製鋼所（株）社製、ＴＥＸ−４４ＨＣＴ）を用いて、シリンダー温度１５０℃で混練して熱可塑性エラストマーを作成し、これを切断機で切断してペレットとした。なお、該熱可塑性エラストマーのメルトフローレート（ＭＦＲ）は、８０ｇ／１０分であった。
該ペレットを液体窒素により−１２０℃に冷却後、冷却状態を保ったまま粉砕し、更に粉砕物をタイラー標準篩（目開き６００μｍ×６００μｍ）により篩うことにより熱可塑性エラストマーパウダーを得た。該パウダーの平均粒径は、２６８μｍであった。
次いで、この熱可塑性エラストマーパウダー１００重量部あたりに、メチルメタアクリレート単独重合体パウダー２重量部及びアルミナシリカ２重量部をヘンシェルミキサー（川田製作所社製、２０リッタースーパーミキサー）で配合し、粉末成形用パウダーを得た。得られた粉末成形用パウダーの粉体流動性及び作業性の評価結果を表１に示す。
【００７７】
［粉末スラッシュ成形法による粉末成形体の製造］
得られた粉末成形用パウダーを、２９０℃に加熱されたしぼ模様付き金型（３０ｃｍ角）の成形面上に供給し、次いで１５秒間放置した後、余剰のパウダーを払い落とし、２８０℃のオーブン内に１分間保管した。その後、シート状に溶融した熱可塑性エラストマー組成物からなるパウダーの乗った金型を水冷し、該金型からシートを脱型することにより、粉末成形体を得た。得られた粉末成形体の機械的強度（引張強度）、粉末成形体の耐寒衝撃性の評価結果を表１に示す。
【００７８】
［粉末成形時における脱型性］
また、上記の方法により粉末成形時における脱型性を測定した結果についても表１に示した。
【００７９】
実施例２
実施例１において、メチルメタアクリレート単独重合体パウダーの配合量を１重量部とした以外は、実施例１と同様の方法で粉末成形用パウダーを得た。評価結果を表１に示す。
【００８０】
実施例３
実施例１において、メチルメタアクリレート単独重合体パウダーの配合量を１重量部、アルミナシリカの配合量を１重量部とした以外は、実施例１と同様の方法で粉末成形用パウダーを得た。評価結果を表１に示す。
【００８１】
比較例１
実施例１において、アルミナシリカを配合しなかった以外は、実施例１と同様の方法で粉末成形用パウダーを得た。評価結果を表２に示す。
【００８２】
比較例２
実施例１において、メチルメタアクリレート単独重合体パウダーを配合せず、無機粉体として、アルミナシリカ２重量部に加え、シリカを熱可塑性エラストマーパウダー１００重量部あたり１重量部配合した以外は、実施例１と同様の方法で粉末成形用パウダーを得た。評価結果を表２に示す。
【００８３】
【表１】
2004149597.tif 000002
【００８４】
【表２】
2004149597.tif 000003
【００８５】
【発明の効果】
本発明により、粉体流動性、作業性及び粉末成形時における脱型性に優れる粉末成形用パウダー及び該パウダーを粉末成形してなる粉末成形体を提供することができた。更には、該パウダーを粉末成形してなる粉末成形体は、機械的強度、耐寒衝撃性、柔軟性、耐折り曲げ白化性、耐熱性（成形体表面の光沢およびブリード物防止）、耐光性にも優れうる。そのため、該粉末成形体は、インストルメントパネル、ドアトリム、コンソールボックス、ピラー等の自動車内装部品等に使用される。